(57)【要約】【課題】  多結晶構造の透光性セラミックスを用い、光学機器に適した分解能を有するレンズとする。【解決手段】  多結晶構造の透光性セラミックスのうち、粒子径が１２５μメートル以下の透光性セラミックスを硝材として研磨したセラミックスレンズとする。【選択図】    なし【特許請求の範囲】
【請求項１】
多結晶構造の透光性セラミックスのうち、粒子径が１２５μメートル以下の透光性セラミックスを硝材として研磨したことを特徴とするセラミックスレンズ。
【請求項２】
分光透過率を４２０ナノメートルから７００ナノメートルの範囲において、７２パーセント以上であることを特徴とする請求項１に記載したセラミックスレンズ。
【請求項３】
屈折率が２．０以上の透光性セラミックスを硝材としたことを特徴とする請求項１又は請求項２に記載したセラミックスレンズ。
【発明の詳細な説明】
【技術分野】
【０００１】
本発明は、主にデジタルカメラのような小型撮像装置などに用いられる小型高性能の光学系レンズ群に関するものである。
【背景技術】
【０００２】
近年、デジタルスチルカメラやビデオプロジェクタなどの光学機器では、小型高性能のズームレンズが使用されている。
この光学機器のズームレンズなどの組合せレンズでは、小型で高解像度であることが要求される。
また、今日、透光性セラミックスが開発され、この透光性セラミックスは光学ガラスよりも高い屈折率を有し、硬度や曲げ強度の値も光学ガラスよりも高い数値であるため、光学系の小型化及び薄型化に適したレンズが製作されるようになってきた。
【０００３】
この透光性セラミックスは、屈折率が高く、硬度や曲げ強度も大きいため、レンズとして使用すれば光学機器の光学系を小型化するには最適である。
しかし、この透光性セラミックスは、可視領域の波長における透過特性に差異があるため、僅かに黄色味を帯びて見えることになり、また、結晶粒界面にボイドと呼ばれる泡の存在あるため、セラミックスレンズは像の鮮明度が光学ガラスのレンズに比べて僅かに低下する問題があった。
【０００４】
しかし、本件出願人は、ズームレンズを構成するレンズ枚数の少ない安価な組合せレンズであって、小型で高機能を有するデジタルスチルカメラ用ズームレンズとしての組合せ条件を特定する発明の出願（例えば特許文献１）を行った。
このような光学機器用レンズにおいて、各像点の主光線が重なる位置の近傍にセラミックスレンズを配置すれば、像面に結像する各像点の光線束がセラミックスレンズを通過する際の位置を共通とすることにより、セラミックスレンズによる着色やフレアの発生などの影響差を少なくすることができ、光学機器用のレンズ装置にセラミックスレンズを使用することができるようになった。
【特許文献１】特開２００３−０５７５４２
【発明の開示】
【発明が解決しようとする課題】
【０００５】
セラミックスレンズは、屈折率が高くすることができ、硬度や曲げ強度も大きくすることができるため、光学機器用のレンズとして光学ガラスレンズよりも優れた利点を発揮させることができるものである。
しかし、レンズの材料に使用する透光性セラミックスの粒子径によってレンズの分解能が異なり、光学機器用のレンズとしては適さないものもある。
本発明は、このようなセラミックスレンズの欠点を抑制し、光学機器に適したセラミックスレンズを提供するものである。
【課題を解決するための手段】
【０００６】
本発明は、多結晶構造の透光性セラミックスのうち、粒子径が１２５μメートル以下の透光性セラミックスを硝材として研磨したセラミックスレンズとするものであり、好ましくは、粒子径が８５μメートル以下の透光性セラミックスを硝材とするものである。
このように、粒子径が１２５μメートル以下の透光性セラミックスを硝材とすれば、３０ライン・ペア／ｍｍの正弦波格子に関してＭＴＦ値を７０パーセント以上とすることができ、粒子径が８５μメートル以下の透光性セラミックスを硝材とすれば、３０ライン・ペア／ｍｍの正弦波格子に関してＭＴＦ値を８０パーセント以上とすることができる。
【０００７】
また、このセラミックスレンズの分光透過率を４２０ナノメートルから７００ナノメートルの範囲において、７２パーセント以上とすることが好ましい。
このように、分光透過率を４２０ナノメートルから７００ナノメートルの範囲において、７２パーセント以上とすることにより、可視光領域の各波長の光を透過させて像を形成することができる。
【０００８】
さらに、このセラミックスレンズは、屈折率が２．０以上の透光性セラミックスを硝材とするものである。
このように、屈折率が２．０以上であるから、光学ガラスよりも高屈折率のレンズとすることができる。
【発明の効果】
【０００９】
本発明に係る光学機器用セラミックスレンズは、多結晶構造の透光性セラミックスの内、粒子径が１２５μメートル以下の透光性セラミックスを硝材とするものであり、３０ライン・ペア／ｍｍの正弦波格子に関してＭＴＦ値を７０パーセント以上の分解能を有し、光学機器に合った解像度の高いレンズとすることができる。
【００１０】
また、分光透過率を４２０ナノメートルから７００ナノメートルの範囲において、７２パーセント以上とするものであり、可視光線の透過率を確保してカメラなどの撮像機器やプロジェクタなどの投影機器のレンズとして利用することができるものである。
そして、屈折率が２．０以上のセラミックスレンズとすれば、一般的光学ガラスによるレンズよりも高屈折率のレンズとして、レンズ全体で小型で高性能のレンズ光学系を形成することができる。
【発明を実施するための最良の形態】
【００１１】
本発明に係るセラミックスレンズは、屈折率が２．０以上にして粒子径が１２５μメートル以下の透光性セラミックスを硝材として切断、荒ずり、砂かけ、研磨などによりレンズとし、分光透過率を４２０ナノメートルから７００ナノメートルの範囲において、７２パーセント以上のセラミックスレンズとするものである。
【実施例】
【００１２】
本発明は、ｄ線に対する屈折率が２．０８であり、アッベ数が３０．４の透光性セラミックスを用い、タブレット状に成形されたものを荒ずりにより粗形状とし、砂かけにより仕上げ寸法に合わせ、研磨、芯とりを行って、厚さ０．４ｍｍ直径が４ｍｍの凹メニスカスレンズを作成した。
なお、この透光性セラミックスは、直線透過率の光学特性としては、４００ナノメートル付近の透過率が約７０パーセントであり、４５０ナノメートルから７００ナノメートルの透過率が約９５パーセントであり、僅かに黄色味の色合いが着いたものである。
【００１３】
そして、このセラミックスレンズを他の光学ガラスレンズと組み合せてデジタルスチルカメラ用ズームレンズとしたところ、鮮明度を維持し、従来の光学ガラスレンズと同等の性能を発揮しつつ光学ガラスレンズよりも強度の高いレンズとすることができた。
また、このセラミックスレンズを作成するに際し、透光性セラミックスの粒子径が７０μメートルのもの、１２０μメートルのもの、１５０μメートルのものを用いて各々荒ずり、研磨などを行って光学レンズとした。
【００１４】
そして、この粒子径の異なるセラミックスレンズを１ミリメートルに３０本の線を引いた正弦波格子を用いてＭＴＦ（モジュレーショントランスファーファンクション）の測定を行ったところ、表１のようになった。
【００１５】
【表１】
2006091482.tif 000002
【００１６】
そして、シミュレーションの結果、粒子径が約１２５μメートルであれば、ＭＴＦ値を７０パーセント以上とし、粒子径が約８５μメートルであれば、ＭＴＦ値を８０パーセント以上とすることができることが判明した。
なお、現在の透光性セラミックスの最小粒子径は、１５μメートル乃至２０μメートル程度のものが製造されている。
【産業上の利用可能性】
【００１７】
本発明によれば、セラミックスレンズを用い、画質を低下させること無く小型で耐久性のある光学機器用のレンズ装置を製造することができる。